(57)【特許請求の範囲】
【請求項１】
基本波を入射され、高調波光を発生・伝搬させる光導波路素子であって、
コア層と、光吸収層と、１以上のクラッド構造層とを有し、
前記コア層は非線形光学材料により構成され、
前記クラッド構造層は、前記コア層の側から第１クラッド、第２クラッドを積層して構成され、
前記第１クラッドは、前記コア層の屈折率よりも小さい屈折率を有して前記コア層よりも薄く形成され、
前記第２クラッドは、前記第１クラッドの屈折率より大きい屈折率を有して前記コア層よりも薄く、且つ、前記第１クラッドよりも厚く形成され、  
前記光吸収層は、前記コア層とともに、前記クラッド構造層を挟むように形成され、
前記コア層とクラッド構造層との間において光が干渉反射され、この干渉反射の反射率が、前記基本波の基本モードの光に対して大きく、前記コア層において発生する高次モードの光に対して低く設定されることにより、前記基本波が基本モードで実質的に前記コア層内に閉じ込められて導波されるとともに、前記コア層において発生する高次モードの光が前記クラッド構造層の側に漏れて前記光吸収層に吸収され、  
前記コア層内に発生する高調波光が、実質的に前記コア層内に閉じ込められて、前記コア層内を前記基本モードの基本波と共に導波されるように構成されていることを特徴とする光導波路素子。
【請求項２】
請求項１記載の光導波路素子において、
クラッド構造層が単一で、コア層の片面に形成され、前記コア層と光吸収層とにより挟持される構造であることを特徴とする光導波路素子。
【請求項３】
請求項１記載の光導波路素子において、
クラッド構造層が複数であって、コア層の片面もしくは両面に形成されており、前記コア層の片面側もしくは両面側において、前記コア層と光吸収層とにより挟持される構造であることを特徴とする光導波路素子。
【請求項４】
請求項１〜３の任意の１に記載の光導波路素子において、
コア層、クラッド構造層、光吸収層の何れかに接して、光を全反射する光バッファ層を有することを特徴とする光導波路素子。
【請求項５】
請求項１〜４の任意の１に記載の光導波路素子において、
少なくとも、コア層と、光吸収層と、１以上のクラッド構造層とにより構成される部分が、支持基板上に一体に形成されていることを特徴とする光導波路素子。
【請求項６】
請求項５記載の光導波路素子において、
光吸収層が支持基板に密着することを特徴とする光導波路素子。
【請求項７】
請求項５記載の光導波路素子において、
光バッファ層を有し、前記光バッファ層が支持基板に密着することを特徴とする光導波路素子。
【請求項８】
請求項１〜７の任意の１に記載の光導波路素子において、
コア層が、光の導波方向において周期的な分極反転領域を有することを特徴とする光導波路素子。
【請求項９】
請求項１〜８の任意の１に記載の光導波路素子において、
光の導波方向をｚ方向、コア層の厚み方向をｙ方向、ｚ方向およびｙ方向に直交する方向をｘ方向とするとき、
コア層が、ｘ方向において厚みの段差を有し、光が、ｘ方向における厚みの大きいコア層部分を導波されることを特徴とする光導波路素子。
【請求項１０】
請求項１〜８の任意の１に記載の光導波路素子にいて、
コア層が、非線形光学材料よりも屈折率を高められた光伝搬領域を有することを特長とする光導波路素子。
【請求項１１】
請求項１〜８の任意の１に記載の光導波路素子において、
コア層の幅方向の少なくとも一端に沿って、非線形光学材料より屈折率の小さい光非伝搬領域を有することを特徴とする光導波路素子。
【請求項１２】
請求項１〜１１の任意の１に記載の光導波路素子において、
クラッド構造層を構成する第１クラッド、第２クラッドのうち、第２クラッドはコア層と同一の屈折率を有し、且つ、その厚さがコア層の略１／２であることを特徴とする光導波路素子。
【請求項１３】
請求項１〜１２の任意の１に記載の光導波路素子において、
光が伝搬する領域の近傍に、屈折率調整用の電極を有することを特徴とする光導波路素子。
【請求項１４】
光導波路素子に、基本波を基本モードで導波しつつ高調波光を発生させ、発生した高調波光を前記基本モードの基本波と共に導波し、前記光導波路素子の出力端から前記高調波光を前記基本波と分離して射出させる波長変換素子において、
光導波路素子と、この光導波路素子の出力端に設けられて、前記高調波光を前記基本波から分離する波長分離手段を有し、
前記光導波路素子が、請求項１〜１３の任意の１に記載のものであることを特徴とする波長変換素子。
【請求項１５】
請求項１４記載の波長変換素子と、この波長変換素子に導波させる基本波を放射するレーザ光源とを有することを特徴とする高調波レーザ光源装置。
【発明の詳細な説明】
【技術分野】
【０００１】
この発明は、光導波路素子および波長変換素子および高調波レーザ光源装置に関する。
【背景技術】
【０００２】
レーザ光は種々の技術に利用されているが、利用分野が波長により規制される場合も多い、例えば、波長：５００〜６００ｎｍの緑色レーザ光は「蛍光タンパクの観察」や、赤色レーザ光、青色レーザ光と組み合わせて「輝度の高いカラーレーザディスプレイ」に利用される。また、波長：２μｍ以上の中赤外レーザ光は「メタンガスや２酸化炭素等のガス検知」に利用される。
【０００３】
ところで現在のところ、上記緑色レーザ光や中赤外レーザ光は単独の半導体レーザ（ＬＤ）では生成できない。これらの波長域のレーザ光を生成する方法として「非線形光学効果を利用する波長変換方法」が知られている。
【０００４】
「非線形光学効果」は、非線形光学結晶中をレーザ光が通過するとき、結晶の分極構造と光の相互作用で現れる現象であり、例えば「２次の非線形効果（和周波発生）」を利用することにより、２倍高調波や３倍高調波を生成できる。例えば、Ｎｄ：ＹＡＧレーザ等からの赤外レーザ光を、位相整合条件を満たした状態でＫＴＰ（ＫＴｉＯＰＯ４）、ＫＤＰ（ＫＨ２ＰＯ４）、ＬＢＯ（ＬｉＢ３Ｏ５）、ＣＬＢＯ（Ｃ５ＬｉＢ６Ｏ１０）等の非線形光学結晶中に通すと「緑色や紫外域のレーザ光」を得ることができ、逆に２次の非線形光学効果における「差周波発生」を利用することにより、可視レーザ光から「赤外光からテラヘルツ波といった長波長レーザ光」を発生させることもできる。
【０００５】
非線形光学結晶を用いて波長変換を行う場合、非線形光学結晶による光導波路に「基本モードの光」を導波させるのが好ましい。  
１例として、第２高調波を発生させる場合について説明すると、基本波（高調波に対する元の周波数（基本周波数）を持つレーザ光）を、非線形光学結晶による光導波路に入射させ、光導波路中で伝搬距離：Ｌだけ伝搬させたときの第２高調波の発生効率：ηは、次式：
η＝｜κ｜２Ｐ０Ｌ２［{ｓｉｎ(Δ・Ｌ)}／(Δ・Ｌ)］２      （１）
で与えられる。
【０００６】
ここに、Ｐ０は「入射パワー」、Δは、基本波の波長：λ、光導波路を伝搬する基本波及び２次高調波に対する非線形光学結晶の等価屈折率：ｎ１及びｎ２を用いて次式、
Δ＝２π（ｎ２−ｎ１）／λ          （２）
で定義される量である。また、κは「基本波と高調波の結合係数」であり、それぞれの導波モード間の「重なり積分」に比例する。
【０００７】
基本波から第２高調波を発生させたとき、第２高調波の強度：Ｉ（２ω）は、次式：
Ｉ（２ω）  ∝  ｄ２［{ｓｉｎ(Δ・Ｌ)}／(Δ・Ｌ)］２    （３）
で与えられる。ｄは「２次非線形光学定数」、Ｌは「光の伝搬距離」である。
【０００８】
式（１）から明らかなように、第２高調波の発生効率：ηを大きくするには、結合係数：κ、入射パワー：Ｐ０、伝搬距離：Ｌを大きくし、式（２）で定義される「Δ」を小さくするのが良い。非線形光学結晶で光導波路を形成すると光のパワー密度を増加させることができ、入射パワー：Ｐ０を増加させて「高効率な出力光（第２高調波）」を得ることができる。また、第２高調波の強度：Ｉ（２ω）を増大させるためには、非線形光学結晶として「２次非線形光学定数：ｄ」の大きい結晶を選択するのが良い。
【０００９】
高調波強度：Ｉ（２ω）は、Δ＝０すなわちｎ１＝ｎ２を満たす場合のみ「ｄ２に比例して増加」するが、ｎ１≠ｎ２のときにはＬの変化に対して周期的になり、その値もＬが大きくなると非常に小さくなる。周期長（Δ・Ｌ＝２πとなる伝搬距離）の半分の距離：Ｌｃ＝λ／（４｜ｎ２−ｎ１｜）までは高調波は同相的に強め合うが、後の半分の距離までは逆相的に弱めあうため、高調波の強度は増加せず周期的に変化しつつ減少する。上記Ｌｃは「コヒーレント長」と呼ばれる。従って高効率で高調波を発生させるためにはｎ１＝ｎ２にする必要があり、これを「位相整合」と呼ぶ。
【００１０】
具体的な位相整合の方法としてよく知られているのは「結晶の複屈折を利用した角度整合法」であり、例えば「異常屈折率：ｎｅ＜常屈折率：ｎｏの一軸性結晶」でｎ１ｏ＝ｎ２ｅを満たす伝搬角：θを選ぶことでΔ＝０を実現できる。しかし、この位相整合では「このような条件を持たす１軸性結晶」を用いて光導波路を形成しなければならない。  
別の位相整合法としては「周期分極反転結晶を用いた擬似位相整合法」が知られている（特許文献１）。  
上記結合係数：κを大きくできる光導波路構造として「リッジ型光導波路」が知られている（特許文献２）。  
「リッジ型光導波路」は、ＬｉＮｂＯ３等の非線形光学結晶を支持基板に接合してから精密研磨等によって「厚さ：数μｍまで薄膜化」して光を膜厚方向に閉じ込め、さらに薄膜にダイシングやエッチング加工を施して薄膜に「厚さの差（リッジ）」を設けて薄膜幅方向（厚さ方向と導波方向とに直交する方向）の光閉じ込めを可能にした光導波路であり、結晶膜厚の厚さが数μｍと小さいところから非線形光学結晶薄膜内に光を強く閉じ込めることができる。
【００１１】
しかしながら「リッジ型光導波路」は、光導波路の単一モード条件と比較すると光学結晶薄膜の膜厚が大きく、光導波路自体としては「マルチモード光導波路」となるため、基本波が光導波路を伝搬する際に「高次モードが励起される可能性」がある。高次モードが励起された場合、励起された高次モードのフィールド形状は、基本モード（０次モード）のフィールド形状とは大きく異なるため「高調波の基本波成分との重なり積分」が非常に小さくなって結合係数：κが小さくなり、高効率の波長変換が困難になる。
【００１２】
このような問題を避けるためには、リッジ型光導波路を「単一モードで動作」させるようにすればよいが、このためには、結晶薄膜の厚さを「１μｍ程度以下」に薄くする必要があり、このような極めて薄い膜厚を「光導波路全域にわたって維持する」ことは必ずしも容易でなく、所望の光導波路長を持つ単一モード動作の光導波路を実現するのは困難である。
【００１３】
【特許文献１】特開２００７―１２１５１５号公報
【特許文献２】特開２００５−２２１８９４号公報
【発明の開示】
【発明が解決しようとする課題】
【００１４】
この発明は、上述した事情に鑑みてなされたものであって、光のパワー密度の増大と、実質的な単一モード動作とを可能とし、変換効率の良い波長変換が可能である光導波路素子、およびこの光導波路素子を用いる波長変換素子、この波長変換素子を有する高調波レーザ光源装置の実現を課題とする。
【課題を解決するための手段】
【００１５】
この発明の光導波路素子は「基本波を入射され、高調波光を発生・伝搬させる光導波路素子」であって、コア層と、光吸収層と、１以上のクラッド構造層を有する。  
「コア層」は、非線形光学材料により構成される。非線形光学材料は、例えば、ニオブ酸リチウム（ＬｉＮｂＯ３）やタンタル酸リチウム（ＬｉＴａＯ３）等に代表される「非線形光学結晶」を用いることができる。  
「クラッド構成層」は１以上が設けられ、個々のクラッド構成層は「コア層の側から第１クラッド、第２クラッドを積層」して構成される。
【００１６】
「第１クラッド」は、コア層の屈折率よりも小さい屈折率を有して、コア層よりも薄く形成される。  
「第２クラッド」は、第１クラッドの屈折率より大きい屈折率を有して、コア層よりも薄く、且つ、第１クラッドよりも厚く形成される。  
即ち、コア層の屈折率をＮｃ、厚さをＥｃ、第１クラッドの屈折率をＮ１、厚さをＥ１、第２クラッドの屈折率をＮ２、厚さをＥ２とすると、これらの大小関係は以下の通りである。
【００１７】
Ｎ１＜Ｎｃ  、  Ｎ１＜Ｎ２  、  Ｅ１＜Ｅ２＜Ｅｃ  
「光吸収層」は、コア層とともに、クラッド構造層を挟むように形成される。  
そして、コア層とクラッド構造層とは、これらの間において光が「干渉反射」され、この干渉反射の反射率が、基本モードの基本波に対して大きく、コア層において発生する高次モードの光に対して低く設定されることにより、基本モードの基本波が「実質的にコア層内に閉じ込められて導波される」とともに、コア層において発生する高次モードの光が「クラッド構造層の側に漏れて光吸収層に吸収」され、コア層内において発生する高調波光が「実質的にコア層内に閉じ込められて、コア層内を基本モードの基本波と共に導波される」ように構成されている。
【００１８】
即ち、コア層、光吸収層、１以上のクラッド構造層は、上記の如く「基本モードの基本波と高調波光を共に、実質的にコア層内に閉じ込めて伝搬させ、高次モードの光をコア層からクラッド構造層の側に漏洩させる」ように干渉反射の特性を設定される。
【００１９】
「干渉反射」は、第１クラッドとコア層との境界面での反射光と、クラッド構造層側からの反射光とが干渉して反射光強度を決定するような反射であり、干渉反射の反射率は上記の如く「基本モードの基本波と高調波光に対しては実質的に１に近い値となり、高次モードの光に対しては小さい値となる」ように設計される。
【００２０】
即ち、この発明の光導波路素子は「非線形光学材料をコア層とする漏れ構造光導波路」である。従来から知られた「光導波路型の波長変換素子」は、全反射によって光を閉じ込めて伝搬させるものであるが、この発明の光導波路素子では「導波光は、コア層とクラッド層との間で干渉反射を繰り返して導波」される。干渉反射は全反射ではないので「反射率は１．０よりも小さい」が、極めて１．０に近い反射率を実現できるように設計できるので、十分に低損失な光伝搬が可能である。
【００２１】
そして、高次モードの光に対しては「干渉反射の反射率が低く設定」され、導波モードのうち基本モードの光（基本波）のみが低損失で伝搬し、高次モードの光はコア層外に放射され、「通常の全反射型光導波路ではマルチモード伝搬となるような厚みのコア厚」を有する光導波路であっても実質的に単一モードで動作させることができる。
【００２２】
このような「漏れ構造光導波路」は、従来から「ARROW（Anti-Resonant  Reflecting  Optical  Waveguide）」として知られ、製作トレランスの拡大や波長分波素子への応用を目的として「ガラス材料や半導体材料をコア層」とするものが報告されているが、この発明の光導波路素子のように「非線形光学材料を用いるコア層」に対して適用した例は知られていない。
【００２３】
請求項１記載の光導波路素子は上記のように構成されているので、コア層において高次モードの光が発生しても、発生した高次モードの光はクラッド構造層の側に漏洩して光吸収層に吸収され、コア層内では速やかに減衰するので、高次モードの光により「結合係数：κが小さくなる」ことを有効に軽減することができる。即ち、請求項１記載の光導波路素子は「実質的な単一モード動作」が可能である。また、光導波路構造であるので「光のパワー密度」が大きい。従って、高い波長変換効率を実現できる。
【００２４】
請求項１記載の光導波路素子は上記の如く、１以上のクラッド構造層を有する。従って、クラッド構造層は単一であることも複数であることもできる。  
クラッド構造層が単一である場合、クラッド構造層はコア層の片面に形成され「コア層と光吸収層により挟まれた構造」となる（請求項２）。  
クラッド構造層が複数である場合、これらは、コア層の片面に積層して形成されてもよいし、コア層の両面に形成されてもよい。例えば、クラッド構造層が２層である場合には、これらがコア層の片面に積層され、「積層された２層のクラッド構造層」がコア層と光吸収層により挟まれる構造とすることもできるし、コア層の両面にクラッド構造層を１層ずつ形成し、コア層の両面側において、コア層と光吸収層とにより挟持される構造であることもできる。
【００２５】
このように、クラッド構造層が複数であって「コア層の片面側または両面側で」コア層と光吸収層により挟持される構成とすることもできる。クラッド構造層を３層以上形成する場合も同様である（請求項３）。
【００２６】
請求項１〜３の任意の１に記載の光導波路素子は「コア層、クラッド構造層、光吸収層の何れかに接して、光を全反射する光バッファ層を有する」ことができる（請求項４）。
【００２７】
請求項１〜４の任意の１に記載の光導波路素子は、少なくとも「コア層と、光吸収層と、１以上のクラッド構造層とにより構成される部分」が、支持基板上に一体に形成されていることが好ましい（請求項５）。支持基板上には「コア層と、光吸収層と、１以上のクラッド構造層とにより構成される部分」とともに前記光バッファ層を一体化できることは言うまでも無い。
【００２８】
請求項５記載の光導波路素子においては「光吸収層が支持基板に密着する」構成とすることができる（請求項６）、また、光バッファ層を有する場合には「光バッファ層が支持基板に密着する」構成とすることができる（請求項７）。この場合、光バッファ層を他の部分と支持基板との密着性を実現するために用いることができる。
【００２９】
請求項１〜７の任意の１に記載の光導波路素子において、コア層は「光の導波方向において周期的な分極反転領域を有する」ことができる（請求項８）。
請求項１〜８の任意の１に記載の光導波路素子は「コア層が、厚みの段差を有し、光が厚みの大きいコア層部分を導波される」構成であることができる（請求項９）。
即ち、後述するように、光の導波方向をｚ方向、コア層の厚み方向をｙ方向、ｚ方向およびｙ方向に直交する方向をｘ方向とするとき、コア層が、ｘ方向において厚みの段差を有し、光が、ｘ方向における「厚みの大きいコア層部分」を導波される構成とするのである。
【００３０】
請求項１〜８の任意の１に記載の光導波路素子はまた、コア層が「非線形光学材料よりも屈折率を高められた光伝搬領域」を有する構成とすることができる（請求項１０）。  
請求項１〜８の任意の１に記載の光導波路素子はまた「コア層の幅方向（コア層の厚み方向と光導波方向とに直交する方向）の少なくとも一端に沿って、非線形光学材料より屈折率の小さい光非伝搬領域を有する」構成とすることができる（請求項１１）。
【００３１】
前記請求項１〜１１の任意の１に記載の光導波路素子は「クラッド構造層を構成する第１クラッド、第２クラッドのうち、第２クラッドがコア層と同一の屈折率（即ち、Ｎ２＝Ｎｃ）を有し、且つ、その厚さがコア層の略１／２（Ｅ２＝Ｅｃ／２）である」ことが好ましい（請求項１２）。  
請求項１〜１２の任意の１に記載の光導波路素子は「光が伝搬する領域の近傍に、屈折率調整用の電極を有する」構成とすることができる（請求項１３）。
【００３２】
この発明の「波長変換素子」は、光導波路素子に、基本波を基本モードで導波しつつ高調波光を発生させ、発生した高調波光を基本モードの基本波と共に導波し、光導波路素子の出力端から高調波光を基本波と分離して射出させる波長変換素子」であって、光導波路素子と、この光導波路素子の出力端に設けられて、高調波光を「基本波から分離」する波長分離手段を有し、光導波路素子が請求項１〜１３の任意の１に記載のものであることを特徴とする（請求項１４）。
【００３３】
「光導波路素子の出力端に設けられて、高調波光を基本波から分離する波長分離手段」としては、基本波を吸収し、高調波光を選択的に透過させるフィルタや、あるいは回折格子等を用いることができる。
【００３４】
この発明の「高調波レーザ光源装置」は、請求項１４記載の波長変換素子と、この波長変換素子に導波させる基本波を放射するレーザ光源とを有することを特徴とする（請求項１５）。
【発明の効果】
【００３５】
以上に説明したように、この発明によれば新規な光導波路素子、波長変換素子、高調波レーザ光源装置を実現できる。この発明の光導波路素子は、上記の如き構成であるので、変換効率の良い波長変換が可能である。従って、この光導波路素子を用いる波長変換素子は効率よく高調波光を得ることができ、この波長変換素子を用いる高調波レーザ光源は、高出力の高調波光を実現できる。
【発明を実施するための最良の形態】
【００３６】
図１は、光導波路素子の「最も基本的な構造による実施の形態」の例を示している。
【００３７】
図１は、光導波路素子の断面図を模式的に表したものであり、図の如く、上下方向にｙ方向、左右方向にｚ方向、図面に直交する方向にｘ方向を設定すると、ｙ方向がコア層の厚み方向、ｚ方向が導波方向である。
【００３８】
図１において、符号０１０１はコア層、符号０１０２はクラッド構造層、符号０１０５５は光吸収層を示している。即ち、図１に示す光導波路素子は、コア層０１０１と、クラッド構造層０１０２と、光吸収層０１０５とを有する。
【００３９】
コア層０１０１は「光を主として導波する部分」であって、非線形光学材料により構成されている。クラッド構造層０１０２は、コア層０１０１の側から第１クラッド０１０３、第２クラッド０１０４を積層して構成されている。そして、光吸収層０１０５は、クラッド構造層０１０２を、コア層０１０１と共に挟むように形成されている。  
図１の左側の部分は「コア層０１０１、第１クラッド０１０３、第２クラッド０１０４、光吸収層０１０５の屈折率・厚さの大小関係」を示している。図示の如く、第１クラッド０１０３は、コア層０１０１の屈折率よりも小さい屈折率を有してコア層０１０１よりも薄く形成され、第２クラッド０１０４は、第１クラッド０１０３の屈折率より大きい屈折率を有してコア層０１０１よりも薄く、且つ、第１クラッド０１０３よりも厚く形成されている。また、光吸収層０１０５は、コア層０１０１、第１クラッド０１０３、第２クラッド０１０４よりも大きい屈折率を有する。
【００４０】
コア層０１０１をなす非線形光学材料は、例えば、ニオブ酸リチウム（ＬｉＮｂＯ３）やタンタル酸リチウム（ＬｉＴａＯ３）等に代表される非線形光学結晶等である。
【００４１】
基本波がコア層０１０１の内部をｚ方向に伝搬することにより、コア層各位置で振動分極が生じ、この振動分極を２次波源とする高調波が発生する。例えば、基本波の周波数：ωに対して周波数：２ωの振動分極が生じた場合には２次高調波（ＳＨＧ）が発生する。
【００４２】
コア層０１０１の膜厚を薄くすると、コア層内部を伝搬する光のパワー密度が増加し、式（１）における入射パワー：Ｐ０が増加し、高効率の波長変換が可能となるが、コア層０１０１の膜厚を薄くしすぎると「コア層内部への基本波の入射（カップリング）」が困難となることなどから、コア層０１０１の厚さは「１〜１０μｍ程度の範囲」が好適である。
【００４３】
第２クラッド０１０３の屈折率は、コア層０１０１と等しいことが理想であり、また、第２クラッド０１０３の膜厚はコア層０１０１の厚さの略半分程度が理想である。図１の実施の形態ではこのようになっている。
【００４４】
第１クラッド０１０３及び第２クラッド０１０４の材料として好適なものとしては「ＳｉＯ２やＴａ２Ｏ５、ＴｉＯ２等のガラス材料」、もしくはこれらガラス材料を混合した材料を挙げることができる。ガラス材料の混合比を異ならせることで「低屈折率から高屈折率まで所望の屈折率」を得ることが可能である。
【００４５】
第２クラッド０１０４を構成する材料は、コア層０１０１と同じ光学結晶材料であることが理想であり、コア層０１０１と同一の非線形光学結晶を薄膜化して第２クラッド０１０４として積層しても良いが、コア層０１０１の材料と「略同じ屈折率を有する混合ガラス」を成膜して第２クラッド０１０４とするのが製作プロセスの簡便さの面からより現実的である。
【００４６】
コア層０１０１とクラッド構造層０１０２との境界では「全反射ではなく干渉反射」によって光を閉じ込める。従って、伝搬光の一部はクラッド構造層０１０２によりコア層０１０１内部に反射されず、コア層０１０１の外に放射される。
【００４７】
クラッド構造層０１０２は、光導波路を伝搬する光のうち「基本モードの基本波のみ」を「極めて１．０に近い反射率」でコア層０１０１の内部に反射させ「基本モード以外の高次モードの光に対しては反射率が小さくなる」ように設計されている。従って、高次モードの光は、一部がコア層０１０１外側に放射され、残りがコア層内部に反射される。コア層０１０１外部に放射された「高次モードの光」は光吸収層０１０５に吸収され、コア層０１０１に戻らない。
【００４８】
光吸収層０１０５の材料は、複素屈折率の「実部が非常に大きい材料」もしくは「虚数部が比較的大きな材料」であればよく、例示すれば「Ｃｒ、Ａｕ、Ａｇ、Ｔｉ、Ｎｉ等の金属材料」や「ａ−Ｓｉ等の半導体材料」が好適である。
【００４９】
即ち、コア層０１０１とクラッド構造層０１０２との間において光が干渉反射され、この干渉反射の反射率が、基本モードの光に対して大きく（通常９９．９％以上）、コア層０１０１において発生する高次モードの光に対して低く設定されることにより、基本モードの基本波が実質的にコア層０１０１内に閉じ込められて導波されるとともに、コア層０１０１において発生する高次モードの光がクラッド構造層０１０２の側に漏れて光吸収層０１０５に吸収される。
【００５０】
光導波路素子内部に入力された基本波は、コア層０１０１と空気領域（図１においてコア層０１０１の上方の領域）との境界においては全反射し、コア層０１０１とクラッド構造層０１０２との境界においては干渉反射し、これら全反射と干渉反射とを繰り返しながら伝搬する。
【００５１】
上記の如く基本モードで伝搬する基本波に対して「干渉反射の反射率」を十分に高く設定しているため、基本波は「基本モードで極めて低損失」で伝搬する。高次モードの光は「干渉反射の反射率が小さい」ため、干渉反射ごとに放射を繰り返しながら伝搬するため伝搬損失が大きい。従って、コア層０１０１の厚さが「通常の全反射型の光導波路ではマルチモード動作となるような厚さ」でも、実質的に基本モードの光のみが伝搬するような単一モード光導波路となる。
【００５２】
基本波の伝搬で高次モードが励振された場合、高調波光の伝搬モードとの結合係数が低下し、位相整合も困難となるため、高効率な波長変換には「高次モードの励起の抑制」が有効である。この発明の光導波路素子では、上記のごとく、光導波路を伝搬する光から励起される高次モードが極めて速やかに減衰するので結果的に「高次モードの励起が抑制」され「高効率な波長変換」が可能となる。
【００５３】
図１において、符号０１０６は「基本モードの光（基本波）の伝搬光フィールド（ｘ方向の電界強度）の、ｙ方向における分布」を示している。  
【００５４】
以下に図１の光導波路素子の具体的な構成例を説明する。  
動作波長（基本波の波長）を１０６４ｎｍとした。  
コア層０１０１を構成する非線形光学材料としてはニオブ酸リチウム（屈折率：２．１５６）の結晶とし、コア層０１０１の厚さを６．０μｍとした。  
第２クラッド０１０４の屈折率はコア層０１０１と同じく２．１５６、厚さは３．０μｍ（コア層の厚さの１／２）とした。光吸収層０１０５の材料はＣｒとし、その複素屈折率を４．５３＋４．３ｉとした。
【００５５】
かかる条件において、第１クラッド０１０３の「屈折率および膜厚」をパラメータとして変化させ、基本モード（０次モード）と高次モードの伝搬損失を算出した。  
第１クラッド０１０３の屈折率を２．０および２．１としたときの、第１クラッド０１０３の膜厚と「光導波モードの伝搬損失」との関係をシミュレーションした結果を、それぞれ図１３の（ａ）及び（ｂ）に示す。高次モードは２次モードまでを考慮した。
【００５６】
図１３（ａ）に示すように、第１クラッド０１０３の屈折率を２．０とした場合には、その膜厚を０．２〜０．３μｍ程度とすることにより、高次モード（１次モード、２次モード）の光の伝搬損失を１０ｄＢ／ｃｍ以上にすることが可能である。  
このときの「基本モードの基本波の伝搬損失」は０．２ｄＢ／ｃｍ程度であり十分に低損失である。
【００５７】
図１３（ｂ）に示すように、第１クラッド０１０３の屈折率を２．１とした場合には、その膜厚を０．４μｍ程度とすることにより、高次モードの伝搬損失（１０ｄＢ以上）と比較して基本モードの光のみを極めて低損失（０．２ｄＢ／ｃｍ程度）で伝搬させることができる。このように、クラッド構造層０１０２を最適設計することにより「実質的に基本モードの光のみが伝搬可能な光導波路素子」を実現できる。
【００５８】
図１４には、光導波路内を伝搬する光導波モードの「ｘ方向（コア層の厚さ方向と導波方向とに直交する方向）の電界（Ｅｘ）の分布（伝搬フィールド分布）」を示す。実線は基本波（波長：１０６４ｎｍ）、破線は第２高調波光（波長：５３２ｎｍ）の伝搬フィールドを示す。このときの光導波路は、上記光導波路構成において、第１クラッド０１０３の屈折率を２．０、膜厚を０．２μｍとした。図１４に示されたように「基本波と高調波光の伝搬フィールド分布」は極めてよく一致し、これらの「重なり積分」は十分に大きく、式（１）における「基本波と高調波光の結合係数：κ」の値を大きくでき「高効率な波長変換」が可能となる。
【００５９】
即ち、コア層０１０１内に発生する高調波光は、実質的にコア層０１０１内に閉じ込められてコア層０１０１内を基本モードの基本波と共に導波される。
【００６０】
図２は光導波路素子の実施の別形態を説明するための図である。  
図２は光導波路素子の断面図を図１に倣って模式的に表したものである。  
支持基板０２０１上に光バッファ層０２０７を介してコア層０２０２が積層され、その上にさらに第１クラッド０２０４および第２クラッド０２０５が順次積層されてクラッド構造層０２０３を構成し、更にその上に光吸収層０２０６が形成される。  
コア層０２０２は「非線形光学材料」からなる。
【００６１】
図１に示した光導波路素子は「バルク結晶による波長変換素子と比べて非線形光学材料の厚さが数μｍ程度と非常に薄くなる」が、図２に示す実施の形態のように、光導波路素子を「支持基板と一体の構成（請求項５）」とすることにより「素子の堅牢性」を向上させることができる。
【００６２】
具体的には、支基基板０２０１上に「薄膜化した結晶材料」が接合される。支持基板材料は後述する「コア層の薄膜化プロセス」をより容易にするために、コア層０２０２と同じ材料であることが好ましいが、より安価なシリコンや石英ガラス等であっても良い。
【００６３】
コア層０２０２と支持基板０２０１との間には光バッファ層０２０７が挟まれるが、光バッファ層０２０７の屈折率はコア層０２０２の材料の屈折率よりも低い（図２左側部分の屈折率の関係を示す図を参照）。コア層０２０２となる非線形光学材料は、ニオブ酸リチウム結晶等では屈折率が２．０程度以上と大きいため、光バッファ層０２０７を構成する材料は様々なものが利用可能であり、具体的には「ＳｉＯ２等のガラス材料やポリマー材料」が好適である。
【００６４】
コア層０２０２と光バッファ層０２０７の境界では「全反射」によって光をコア層０２０２内部に閉じ込める。従って、光バッファ層０２０７の厚さは「コア層０２０２を伝搬する光が支持基板０２０１に放射されない程度（エバネセント光が存在する領域の厚さより大きく）に厚く」する必要がある。
【００６５】
具体的には、コア層０２０２をニオブ酸リチウム、光バッファ層０２０７をＳｉＯ２で形成した場合、光バッファ層の厚さは１．０μｍ程度以上であればよい。
【００６６】
図２において符号０２０８は「基本モードの光（基本波）の伝搬光フィールド（ｘ方向の電界強度）の、ｙ方向の分布」を示している。
【００６７】
図２に示した光導波路素子の製作プロセスを図１７を参照して説明する。  
プロセス２００１において、コア層となる「コア材料（非線形光学結晶）」０２の表面に光バッファ層０２０７を成膜する。光バッファ層０２０７がガラス材料で形成される場合には、高周波スパッタや真空蒸着、化学気相成長法（Chemical  Vapor  Deposition：ＣＶＤ）等の一般的なガラス薄膜形成方法で成膜が可能である。光バッファ層０２０７の膜厚は１μｍ程度以上であればよい。プロセス２００２において光バッファ層０２０７の成膜面と支持基板（図中「基板」と表示）０２０１とを接合する。
【００６８】
この「接合」は、加熱および加圧による直接接合のほか、支持基板０２０１の表面のプラズマ活性化やイオンビーム等の照射による表面活性化を利用した常温または低温における直接接合が好適である。また、より簡便に「接着剤等を用いて貼り合わせ」てもよい。プロセス２００３において、コア材料を薄膜化してコア層（図中「コア」と表示）０２０２を形成する。コア層０２０２の厚さは１〜１０ミクロン程度とする。
【００６９】
「薄膜化」の方法は精密研磨加工が簡便である。また、コア材料０２へのイオン注入と加熱剥離とを組み合わせたイオンスライス法（CrystalIon  Slicing）によっても薄膜化によるコア層０２０２の形成が可能である。プロセス２００４および２００５ではコア層０２０２の上に第１クラッド０２０４および第２クラッド０２０５が順に成膜される。
【００７０】
これら第１、第２クラッドの材料がガラス材料である場合には、光バッファ層０２０７と同様にスパッタ、蒸着、ＣＶＤ等の成膜技術によって形成が可能である。通常は、第１クラッド０２０４の膜厚は１μｍ程度以下、第２クラッド０２０５の膜厚はコア層０２０２の膜厚の半分である。最後に、プロセス２００６で光吸収層０２０６が成膜される。光吸収層０２０６は「金属材料である場合には真空蒸着や高周波スパッタ」により形成できる。光吸収層０２０６の厚さは特に限定されないが、５０ｎｍ程度以上の厚さであればコア層０２０２から漏れた光を十分に吸収できる。
【００７１】
図３は光導波路素子の実施の他の形態を説明するための図である。
【００７２】
先に説明した図２の光導波路素子は「支持基板０２０１上にバッファ層０２０７から順に光学材料を積層した例」であるが、図３に示す形態のように、支持基板０３０１上に光吸収層０３０６、第２クラッド０３０５、第１クラッド０３０４、コア層０３０２、光バッファ層０３０７を順次積層していく構成でもその効果に何等変わりはない。図３の形態では、光バッファ層０３０７は必ずしも必要ではなく、コア層０３０２の上表面は「空気と接して」いても良い。  
図３において符号０３０８は「基本モードの光（基本波）の伝搬光フィールド（ｘ方向の電界強度）の、ｙ方向の分布」を示している。
【００７３】
図３に示す光導波路素子の製作プロセスを図１８に示す。
【００７４】
プロセス２１０１、プロセス２１０２およびプロセス２１０３でコア材料（非線形光学結晶）０３に第１クラッド層０３０４、第２クラッド層０３０５および光吸収層０３０６を順に成膜する。次に、プロセス２１０４で上記の成膜構造の光吸収層０３０６を支持基板（図中「基板」と表示）０３０１と接合する。プロセス２１０５でコア材料０３を薄膜化加工し、光導波路のコア層（図中「コア」と表示）０３０２を形成する。最後に、プロセス２１０６で光バッファ層（図中に「バッファ層」と表示）０３０７を成膜する。この製作プロセスは全て、図１７に示したものと同じ製作技術で実現可能である。
【００７５】
図４は光導波路素子の実施の他の形態を示している。  
図４は、光導波路素子の断面図を図１に倣って表したものであり、基板０４０１上に光バッファ層０４０６、コア層０４０２、第１クラッド０４０３、第２クラッド０４０４、光吸収層０４０５が順次積層されている。光は光導波路内部をｚ軸方向に伝搬する。コア層０４０２は「ｚ方向に分極が交互に反転」する分極反転領域０４０７を有する。  
図４において符号０４０８は「基本モードの光（基本波）の伝搬光フィールド（ｘ方向の電界強度）の、ｙ方向の分布」を示している。
【００７６】
図４の構成は、図２に示す構成において「コア層に分極反転領域を設けた」構成に相当する。同様に、図１や図３に示した光導波路構造のコア層に分極反転領域を形成することもできる。
【００７７】
光導波路を伝搬する基本波と高調波において「両者の伝搬定数」が異なると、発生する高調波の強度が周期的に変化し、そのままでは高調波を高効率に発生させることが困難であるが、コア層０４０２を形成する非線形光学材料の分極を、導波方向（Ｚ方向）に周期的に反転させることで、基本波と高調波の位相整合が可能となる。
【００７８】
分極反転のピッチ：Λは「コヒーレント長：Ｌｃ（＝λ／４｜ｎ２−ｎ１｜）の２倍」とすればよい。ｎ１およびｎ２はそれぞれ基本波および高調波に対する等価屈折率で、λは基本波の波長である。具体例としてコア層０４０２をニオブ酸リチウムの結晶で構成して「基本波：１０６４ｎｍから波長：５３２ｎｍの第２高調波を発生させる場合」を説明する。
【００７９】
光導波路を伝搬する伝搬光はコア層０４０２の内部に強く閉じ込められるため、光導波路の等価屈折率は非線形光学材料の屈折率と等しいとする。ニオブ酸リチウムの結晶の屈折率を波長：１０６４ｎｍにおいて２．１５６、波長：５３２ｎｍにおいて２．２３４２とすると、
Λ＝２Ｌｃ＝λ／（２｜ｎ２−ｎ１｜）
＝１．０６４μｍ／２（２．２３４２−２．１５６）＝１．０６４／０．１５６４
＝６．８０３μｍ
であるから、分極反転のピッチを６．８μｍとすることにより位相整合が可能になる。
【００８０】
「非線形光学材料（結晶）によるバルク基板」に分極反転領域を形成する方法としては、分極方向が揃った基板の両面（＋Ｚ面と−Ｚ面、又は、＋Ｃ面と−Ｃ面）に所定の電極パターンを形成し、電圧を印加して「電極に挟まれた部分の分極方向を反転させる」方法がよく知られている。
【００８１】
図４に実施の形態を光導波路素子は、図１７に示した「コア層となる非線形光学結晶基板０２」に代えて、「上記の如くに分極反転させた非線形光学結晶の基板」を用い、図１７に示した製作プロセスによって製作することが可能である。
【００８２】
図５は、光導波路素子の実施の他の形態を示す図である。  
図５は、光導波路素子の断面図を図１に倣って表したものである。この実施の形態において、光導波路素子は、支持基板０５０１の上に、光バッファ層０５０８、コア層０５０２、クラッド構造層０５０３、０５０４、光吸収層０５０７が上記順序に積層された構造となっている。即ち、この実施の形態では、コア層０５０２の片面（図における上面）に２層のクラッド構造層０５０３、０５０４が積層された構造となっている。
【００８３】
これら２層のクラッド構造層０５０３、０５０４は同一構造であって、コア層０５０２の側に第１クラッド０５０５、光吸収層０５０７の側に第２クラッド０５０６を積層した構造となっており、各クラッド構造層０５０３、０５０４における第１クラッドおよび第２クラッドの屈折率および膜厚はそれぞれ等しい。このような構造とすることにより、基本モードで伝搬する基本波の低損失伝搬と、高次モードの光のコア層外への放射性のさらなる向上が可能である。
【００８４】
図５において符号０５０９は「基本モードの光（基本波）の伝搬光フィールド（ｘ方向の電界強度）の、ｙ方向の分布」を示している。  
【００８５】
図１５に、図５に示す如き「クラッド構造層を２層設けた光導波路素子」の伝搬損失の計算結果を示す。動作波長（基本波の波長）を１０６４ｎｍとした。コア層０５０２の材料をニオブ酸リチウムの結晶とし、その屈折率を２．１５６、厚さを４．０μｍとした。第２クラッド０５０６は屈折率をコア層と同じく２．１５６、厚さを２．０μｍとした。光吸収層０５０７の材料をＣｒとし、その複素屈折率を４．５３＋４．３ｉとした。
【００８６】
また、第１クラッド０５０５の屈折率を２．１とし、第１クラッド０５０５の膜厚をパラメータとして、基本モードの光のみが低損失で伝搬するような第１クラッドの膜厚を計算した。
【００８７】
図１５に示すように、第１クラッド０５０５の膜厚を０．２〜０．３μｍとすれば、高次モードの光の伝搬損失を１０ｄＢ／ｃｍ以上と大きくでき、基本モードの光の伝搬損失を０．１ｄＢ／ｃｍ以下と非常に小さくできる。即ち、第１クラッド０５０５の膜厚を０．２〜０．３μｍとした上記光導波路素子は「基本モードの光のみを導波させることができる単一モード光導波路素子」として機能し、基本波が伝搬する際に、高次モードが定常的に励振されることがないため、高効率の波長変換が可能となる。
【００８８】
図５に示した実施の形態では、クラッド構造層の層数を２層としたが、クラッド構造層をさらに多層に積層してもよい。また、図１に示した「支持基板がない構成」や、図３に示した「コア層と支持基板の間にクラッド構造層がある構成」でも同様にクラッド層を多層にすることがより高効率の波長変換に有効である。
【００８９】
図６に、光導波路素子の実施の他の形態を２例示す図である。  
図６は、光導波路素子の断面図を表したものである。図６（ａ）、（ｂ）は光導波路素子の断面を示し、光が導波するｚ方向は図面に直交する方向である。  
図６（ａ）及び（ｂ）に示す実施の形態は、図２及び図３に示した光導波路素子において「リッジ形状」を形成したものである。図６（ａ）、（ｂ）に共通の符号０６０２で示すコア層の膜厚が「ｘ方向の領域ごとに異なるリッジ形状」となっている。導波される光は、ｘ方向における「コア層０６０２の厚い領域０６０７」に横方向（ｘ方向）に閉じ込められて伝搬する。
【００９０】
これは、コア層０６０２の厚い領域０６０７は「コア層の薄い領域（領域０６０７のｘ方向両側の領域）」と比べて「相対的に光導波路の等価屈折率が大きくなる」からであり、この光閉じ込めの原理は従来からよく知られた「リッジ型光導波路」と同じである。膜厚方向（ｙ方向）には干渉反射を利用して光を閉じ込め、横方向には等価屈折率の差に起因する全反射によって光を閉じ込める。これにより光を図の上下左右に閉じ込めて伝搬させる３次元光導波路を形成できる。
【００９１】
図６（ａ）に示した光導波路素子の製作プロセスを図１９に示す。  
プロセスは図１７に示した工程に対して「コア層へのリッジ形状の加工プロセス２２０４が追加」された点のみが異なる。その他の製作プロセスについては図１７に示したものと全く同様の加工方法が適用できる。コア層にリッジ形状を加工するプロセス２２０４において、リッジ幅は１〜１０μｍ程度であり、「リッジの深さ」は第２クラッド０６０４の厚さより小さくて済むため５μｍ以下となる。このようなリッジ形状の加工には、例えば、ダイシング加工によりコア層（図中に「コア」と表示）の両脇を切削することや、ドライエッチング加工等が好適である。
【００９２】
ドライエッチングを施す場合、リッジ幅が数μｍ程度であるから、通常のフォトリソグラフィ技術を用いて光導波路のマスクパターンを形成すればよい。マスクパターン形成後に反応性イオンエッチング（ＲＩＥ）、ＩＣＰエッチング、ＮＬＤプラズマエッチング、集束イオン（ＦＩＢ）エッチング等のドライエッチング技術を用いてコア材料０２をエッチングし、リッジの段差を設ける。コア層０６０２にリッジ加工を施した後は、光導波路素子全体に第１クラッド、第２クラッド、光吸収層の順に積層していけば３次元光導波路が形成できる。図示しないが、図１８に示した製作プロセスにおいてコア層形成後にリッジ加工を施すことにより、図６（ｂ）に示すような光導波路構造を製作できる。
【００９３】
図５に実施の形態を示した光導波路素子に対して、上述のリッジ加工を施す場合の製作プロセスを図２０に示す。プロセス２３０１から２３０４までは図１９に示したプロセス２２０１から２３０４までと同じである。プロセス２３０４において、形成するリッジの深さは「コア厚のほぼ半分の深さ」にする。その後、プロセス２３０５から２３０９まで、２つのクラッド構造層および光吸収層を順次積層していく。
【００９４】
理想的には、第２クラッドの膜厚は「コア層の厚さの半分」であるから、１層目のクラッド構造層の第２クラッドを形成するプロセス２３０６において、光伝搬領域のコア層の高さと、光が伝搬しない領域の第２クラッドの高さが略等しくなる。光が伝搬しない領域においては「第２クラッドとコア材料との間に第１クラッド０５０５が挟まれる構造」となる。
【００９５】
第１クラッドの屈折率はコア層の屈折率より低いため、第１クラッドが「横方向（ｘ方向）に光を閉じ込める役割」を果たす。従って、上の製作プロセスにおいては「光伝搬領域の周囲には、リッジ状の段差は発生しない」が、光が伝搬しない領域においては、コア層の中間に低屈折率層を含む構造となり、横方向に光を閉じ込める３次元光導波路を実現することができる。
【００９６】
図７に、光導波路素子の実施の他の形態を２例示す図である。  
図７は、光導波路素子の断面図を図６に倣って表したものである。図７（ａ）、（ｂ）は光導波路素子の断面を示し、光が導波するＺ方向は図面に直交する方向である。  
これら図７（ａ）、（ｂ）に示す光導波路素子においては、光は光伝搬領域０７０７に閉じ込められてｚ方向（図面に直交する方向）に伝搬する。
【００９７】
先に説明した、図６の実施の形態では「コア層に段差を設けて横方向（ｘ方向）の閉じ込めを実現」したが、図７（ａ）、（ｂ）に示す実施の形態では、コア層０７０２における「光伝搬領域０７０７以外の部分」が完全に除去されている。この場合、横方向（ｘ方向）におけるコア層０７０２への光の閉じ込めは「コア層０７０２を形成する非線形光学材料と空気との境界における全反射」による。また「コア層材料を除去した箇所」に他の光学材料を充填してもよい。この場合に使用する光学材料は、その屈折率が「非線形光学材料の屈折率より低」ければどのような材料であってもよい。
【００９８】
図７に示した構造を製作するためには、図１７あるいは図１８で光導波路を形成した後、光伝搬領域０７０７となる「帯状のマスク」をフォトリソグラフィ技術によってパターニングした後、ドライエッチングやダイシング等によってコア層部分までを取り除けばよい。図７に示した構造は、光伝搬領域０７０７となる部分以外では「コア層０７０２の厚さ全部をエッチング」しているが、さらに「より深く」エッチングし、支持基板０７０１に達するまでエッチングしても良い。
【００９９】
図８に光導波路素子の実施の他の形態を示す。  
図８は光導波路素子の断面図を示し、光の伝搬方向であるｚ方向は図面に直交する方向である。この実施形態においては、光は光伝搬領域０８０７に閉じ込められてｚ軸方向に伝搬する。先に説明した図６の実施形態では「コア層０６０３の厚さを異ならせて横方向（ｘ方向）における光の閉じ込めを実現した。
【０１００】
図８に示す光導波路素子では、コア層０８０２の厚さは「ｘ方向に於いて光伝搬領域０８０７以外の領域」でも一定であるが、屈折率がｘ方向に於いて光伝搬領域０８０７の部分とその両側の部分とで異なり、光伝搬領域０８０７の部分の屈折率を「その両側の部分よりも大きく」することにより横方向であるｘ方向においては「光を相対的に屈折率の大きな領域である光伝搬領域０８０７に閉じ込めて伝搬させる」ことができる。
【０１０１】
ｙ方向における光の閉じ込めは「干渉反射」を利用して行われる。このようにして、ｘ方向、ｙ方向に光を閉じ込めてｚ方向（図面に直交する方向）へ光を伝搬させる３次元光閉じ込めが可能となる。
【０１０２】
光伝搬領域０８０７に相当するコア層０８０２の屈折率変化領域０８０８の屈折率は、その両側の領域よりも屈折率を高められている。このように屈折率を高める方法としては、良く知られた「Ｔｉ拡散法やプロトン交換法」を利用できる。
【０１０３】
製作プロセスにおいてはコア層材料となる非線形光学結晶に、上記のＴｉ拡散あるいはプロトン交換により「屈折率が相対的に高い領域」を設けておき、以後は、上述した製作プロセスをそのまま適用することで図８に示す光導波路素子を製作できる。
【０１０４】
図９に光導波路素子の実施の他の形態を示す。  
図９は光導波路素子の断面図を示し、光の伝搬方向であるｚ方向は図面に直交する方向である。この実施形態においては、光は光伝搬領域０９０７に閉じ込められてｚ軸方向に伝搬する。
【０１０５】
図８に示した光導波路素子では、コア層０８０２の屈折率を「光伝搬領域０８０７の部分でその両側よりも高く」しているが、図９に示す光導波路素子では、コア層０９０２の屈折率を「光伝搬領域０９０７のｘ方向両側の部分０６０８で光伝搬領域０９０７の部分よりも低くする」ことにより、光伝搬領域０９０７の部分の屈折率を「その両側の部分０６０８よりも相対的に高く」している。
【０１０６】
非線形光学結晶の屈折率を低くする方法としては「結晶材料へのイオン注入」を利用することができる。即ち、一般に、結晶中に例えば「Ｈ＋イオンやＨｅ＋イオン」を注入すると、原子的衝突により生じた「部分的な格子の乱れ（損傷）」により、結晶中の原子密度が減少して屈折率が下がる。例えば、ニオブ酸リチウムの結晶に、Ｈｅ＋イオンを１ＭｅＶ程度の高エネルギで注入すると、２μｍ程度の深さまでイオン注入されるが「１．０×１０１６／ｃｍ２程度」のイオン注入量で「２％程度の屈折率低下」が生じる。これは伝搬光を「光伝搬領域０９０７の左右方向（ｘ方向）に閉じ込める屈折率差」として十分な値である。
【０１０７】
上記のイオン注入プロセスは、図１７または１８で示した光導波路素子の製作プロセスに容易に組み入れることができる。例えば、プロセス最初に非線形光学結晶の基板にイオン注入工程を行えばよい。また非線形光学結晶の基板を薄層化した後にイオン注入プロセスを実施しても良い。図９の光導波路素子の光伝搬領域０９０７の部分にはイオン注入を防ぐ必要があるが、光伝搬領域０９０７の表面（イオン注入を行う側の面）に保護マスクとして機能する導波パターンを形成すればよい。
【０１０８】
保護マスクの材料としてはＳｉＯ２等のガラス材料や金属材料が好適である。例えば、ＳｉＯ２ガラスのパターンにイオンが衝突した場合、ＳｉＯ２はアモルファス材料であるため、その至るところでイオンとの衝突が起こり、結晶内部にイオンが到達できない。この現象を利用して、イオン注入されない領域（光伝搬領域０９０７）を形成できる。
【０１０９】
図１０に光導波路素子の実施の他の形態を示す。  
図１０は光導波路素子の断面図を図１に倣って示している。この光導波路素子では、コア層１１０２の上下を「第１クラッドおよび第２クラッドからなるクラッド構造層１１０３とクラッド構造層１１０４」で挟んでいる。即ち、２層のクラッド構造層１１０３、１１９４がコア層１１０２の両面に形成された例である。
【０１１０】
クラッド構造層１１０３、１１０４は、同一構造でありコア層１１０２の側に第１クラッド１１０５が形成され、この第１クラッド１１０５を「コア層１１０２とともに挟む」ように第２クラッド１１０６が形成されている。そして、コア層１１０２の両面側において、クラッド構造層１１０３、１１０４は、コア層１１０２と光吸収層１１０７により挟持されている。
【０１１１】
即ち、図１０の光導波路素子では、コア層１１０２のｙ方向の両面側とも「干渉反射」によって基本モードの光のみを低損失で伝搬させるように構成される。支持基板１１０１と光吸収層１１０７との間に介設された光バッファ層１１０８は、基本モード・高次モードの光とも全反射（反射率：１００％）でコア層１１０２側に反射する機能を有するが、２つのクラッド構造層１１０３、１１０４の外側には光吸収層１１０７が設けられているので、ｙ方向の反射において高次モードがコア層１１０２外に放射された高次モードの光が光吸収層１１０７に吸収されるため、基本モードの光のみが低損失で伝搬される。
【０１１２】
図１０において符号１１０９は「基本モードの光（基本波）の伝搬光フィールド（ｘ方向の電界強度）の、ｙ方向の分布」を示している。
この光導波路素子の場合、必ずしも光バッファ層１１０８を必要としない。しかし、支持基板１１０１と光吸収層１１０６との密着性が悪い場合などの場合に、この密着性を高めるために光バッファ層１１０８を設けることが有効である。
【０１１３】
図１０に示すような「コア層の両面をクラッド構造層で挟み込んだ光導波路構造」における光伝搬損失を計算した結果を図１６に示す。  
基本波の波長（動作波長）を１０６４ｎｍとし、コア層の材料をニオブ酸リチウムの結晶としその屈折率を２．１５６、厚さを４．０ミクロンとした。
【０１１４】
第２クラッド１１０６の屈折率をコア層１１０２と同じく２．１５６、厚さを２．０μｍとし、光吸収層１１０７の材料としてＣｒを想定し、その複素屈折率を４．５３＋４．３ｉとした。第１クラッド１１０５の屈折率は２．１とした。
【０１１５】
このような条件下で、第１クラッド１１０５の膜厚をパラメータとし、基本モードの光のみが低損失で伝搬するような膜厚を計算した。
【０１１６】
図１６に示すように、第１クラッドの膜厚を０．８μｍ以上にすれば、高次モードの光の伝搬損失を２０ｄＢ／ｃｍ以上と極めて大きくでき、基本モードの光の伝搬損失を０．１Ｂ／ｃｍ以下と非常に小さくできる。即ち、このように構成された光導波路素子は「基本モードの光のみを有効に導波できる単一モード光導波路」として機能する。基本波が伝搬する際に、高次モードが定常的に励振されないため、高効率な波長変換が可能となる。
【０１１７】
図４の実施の形態のように「コア層となる非線形光学結晶に周期的な分極反転領域」を設けることにより、コア層に入力した基本波と「波長変換によって生じた高調波」の位相整合がとれ、高調波の出力を「光伝搬長の増加とともに増加させる」ことができる。しかしながら「分極反転領域の形成プロセスにおける製作誤差」から、反転ピッチが必ずしも設計値通りとならない場合がある。
【０１１８】
また、光導波路を伝搬する光の等価屈折率は「非線形光学結晶材料そのものの屈折率」とはわずかに異なり、その値は「コア層の厚さ」や、３次元閉じ込めを施した場合、例えばリッジ光導波路（図６等）の場合には「リッジ幅やリッジ深さ」に依存するため、これらの製作誤差によって完全な位相整合が困難となる場合がある。
【０１１９】
この問題の解決には「光導波路素子を構成する材料の屈折率をわずかに変化させる」ことが有効である。具体的には、図１１（ａ）に示すように、光導波路素子の実体的部分をｙ方向において挟むようにヒーターとなる電極１３０８を設け、これらの電極間に電圧を印加することにより「光導波路素子の動作温度を変化させる」ことができる。符号１３１０は「光伝搬領域」である。
【０１２０】
基本波と高調波光の等価屈折率差は「温度により異なる」から、高調波光の出力をモニタしながら温度調節を行うことにより、常に「位相整合がとれた状態」を保つことが可能となる。
【０１２１】
また、非線形光学材料の結晶は、その内部に電界が形成されると電気光学効果によって屈折率が僅かに変化する。例えば、ニオブ酸リチウムの結晶やタンタル酸リチウムの結晶はポッケルス効果により電界量に比例して屈折率が変化する。「電気光学効果による屈折率変化量」は最高でも１．０×１０−３程度と小さいが、位相整合の補正を目的とする場合には十分大きな値である。
【０１２２】
光学結晶内部への電界形成は、図１１（ｂ）あるいは（ｃ）のように、光導波路素子の実体的部分（コア層、クラッド構造層、光吸収層、光バッファ層）を積層方向の両側から電極１３０８で挟み込み、電極間に電圧を印加することで実現できる。電極の形成は例えば図１１（ｂ）では、光バッファ層１３０７を非線形光学結晶基板に成膜した後に電極層を成膜する工程を加えるのみで可能である。
【０１２３】
さらに図１１（ｂ）では高次伝搬モードの光を吸収するための光吸収層１３０６を電極１３０８として用いている。同様に図１１（ｃ）では光吸収層１３０６が「下部電極１３０８の役割」も果たすようになっており、電界形成のためには光導波路素子の実体的部分を製作後に金属電極１３０８を形成するのみでよい。以上のように、従来の素子製作プロセスに金属層を１層分成膜するプロセスを追加するのみで上記の位相整合が可能である。
【０１２４】
図１２に、高調波レーザ光源装置の実施の形態を２例示す。  
図１２において符号１０は「レーザ光源」を示す。また、符号１２、１２１は波長変換素子を示す。  
波長変換素子１２、１２１は「光導波路素子に、基本波を基本モードで導波しつつ高調波光を発生させ、発生した高調波光を基本モードの基本波と共に導波し、光導波路素子の出力端から高調波光を基本波と分離して射出させる波長変換素子」であり、光導波路素子１２Ａと、この光導波路素子１２Ａの出力端に設けられて、高調波光を基本波から分離する波長分離手段１２Ｂあるいは１２Ｃを有する。
【０１２５】
光導波路素子１２Ａは、上に説明した各種のものを用いることができる。  
図１２においてレーザ光源１０は「基本波となるレーザ光」を放射する半導体レーザ１０Ａと、放射されたレーザ光を光導波路素子１２Ａのコア層にカップリングさせて入射させるための集光レンズ１０Ｂとを有している。
【０１２６】
図１２（ａ）に示す実施の形態では、波長分離手段１２Ｂは「フィルタ」であり、光導波路素子１２Ａを導波された基本波を吸収し、高調波光を透過させることにより、高調波光を基本波から分離して出力させる。
【０１２７】
図１２（ｂ）に示す実施の形態では、波長分離手段１２Ｃは「回折格子」であり、光導波路素子１２Ａを導波された基本波と高調波光を異なる回折角で回折させて射出させることにより高調波光を基本波から分離して出力させる。
【０１２８】
上には、高調波光として２倍高調波の場合を主として説明したが、これに限らず、３倍高調波や、あるいは基本波の２倍、３倍・・の波長を持つレーザ光を生成するようにすることもできることは言うまでもない。
【図面の簡単な説明】
【０１２９】
【図１】光導波路素子の実施の形態を説明するための図である。
【図２】光導波路素子の実施の形態を説明するための図である。
【図３】光導波路素子の実施の形態を説明するための図である。
【図４】光導波路素子の実施の形態を説明するための図である。
【図５】光導波路素子の実施の形態を説明するための図である。
【図６】光導波路素子の実施の形態を説明するための図である。
【図７】光導波路素子の実施の形態を説明するための図である。
【図８】光導波路素子の実施の形態を説明するための図である。
【図９】光導波路素子の実施の形態を説明するための図である。
【図１０】光導波路素子の実施の形態を説明するための図である。
【図１１】光導波路素子の実施の形態を説明するための図である。
【図１２】高調波レーザ光源装置の実施の形態を説明するための図である。
【図１３】光導波路素子の導波特性を説明するための図である。
【図１４】光導波路素子の導波特性を説明するための図である。
【図１５】光導波路素子の導波特性を説明するための図である。
【図１６】光導波路素子の導波特性を説明するための図である。
【図１７】光導波路素子の製作プロセスを説明するための図である。
【図１８】光導波路素子の製作プロセスを説明するための図である。
【図１９】光導波路素子の製作プロセスを説明するための図である。
【図２０】光導波路素子の製作プロセスを説明するための図である。
【符号の説明】
【０１３０】
０１０１    コア層
０２０２    第１クラッド
０２０３    第２クラッド
０２０４    クラッド構造層
０２０５    光吸収層
【図１】
0004993309.tif 000002
【図２】
0004993309.tif 000003
【図３】
0004993309.tif 000004
【図４】
0004993309.tif 000005
【図５】
0004993309.tif 000006
【図６】
0004993309.tif 000007
【図７】
0004993309.tif 000008
【図８】
0004993309.tif 000009
【図９】
0004993309.tif 000010
【図１０】
0004993309.tif 000011
【図１１】
0004993309.tif 000012
【図１２】
0004993309.tif 000013
【図１３】
0004993309.tif 000014
【図１４】
0004993309.tif 000015
【図１５】
0004993309.tif 000016
【図１６】
0004993309.tif 000017
【図１７】
0004993309.tif 000018
【図１８】
0004993309.tif 000019
【図１９】
0004993309.tif 000020
【図２０】
0004993309.tif 000021